ЭЛЕКТРОЛЮМИНЕСЦЕНТНАЯ СИСТЕМА И СПОСОБ

1. Нанесенное распылением конформное покрытие, содержащее:
электропроводный компонент;
компонент растворителя восстановителя;
пигментный компонент с высокой диэлектрической проницаемостью;
электролюминесцентный пигментный компонент;
пленкообразующий связующий компонент;
обладающий собственной электропроводностью и по существу прозрачный наружный слой, содержащий
указанный электропроводный компонент,
указанный компонент растворителя восстановителя,
и указанный пленкообразующий связующий компонент;
обладающий собственной электропроводностью внутренний слой, содержащий
указанный компонент растворителя восстановителя,
указанный связующий компонент,
и указанный электропроводный компонент;
первый промежуточный слой, расположенный между внутренним и наружным слоями и дополнительно включающий
указанный компонент растворителя восстановителя,
указанный связующий компонент,
и указанный пигментный компонент с высокой диэлектрической проницаемостью,
причем указанный первый промежуточный слой предназначен для изоляции наружного слоя от внутреннего слоя, при этом пленка промежуточного слоя растекается с образованием гладкой пленки, которая полностью покрывает внутренний слой, чтобы не допустить прямого электрического соединения между электропроводными слоями; второй промежуточный слой, расположенный между внутренним и наружным слоями и дополнительно включающий
указанный компонент растворителя восстановителя,
указанный связующий компонент,
и указанный электролюминесцентный пигментный компонент;
причем указанный второй промежуточный слой предназначен для растекания после осаждения таким образом, что электролюминесцентный пигмент диспергируется в ровном и однородном слое при отверждении пленки с обеспечением эффекта равномерного свечения при возбуждении.
2. Нанесенное распылением конформное покрытие, содержащее:
обладающий собственной электропроводностью и по существу прозрачный наружный слой, содержащий
2-12 мас. % электропроводного компонента наружного слоя,
55-80 мас. % компонента растворителя восстановителя, способствующего осаждению наружного слоя и растеканию этого слоя после осаждения
и 10-30 мас. % пленкообразующего связующего компонента, который образует пленку, растекающуюся равномерно и стабильно при распылении на поверхность объекта;
обладающий собственной электропроводностью внутренний слой, содержащий
40-75 мас. % указанного компонента растворителя восстановителя,
20-35 мас. % указанного связующего компонента,
20-50 мас. % электропроводного компонента внутреннего слоя;
первый промежуточный слой, расположенный между внутренним и наружным слоями и дополнительно включающий
45-80 мас. % указанного компонента растворителя восстановителя,
10-35 мас. % указанного связующего компонента,
20-50 мас. % пигментного компонента с высокой диэлектрической проницаемостью,
указанный первый промежуточный слой предназначен для изоляции наружного слоя от внутреннего слоя, при этом пленка промежуточного слоя растекается с образованием гладкой пленки, которая полностью покрывает внутренний слой, чтобы не допустить прямого электрического соединения между
электропроводными слоями;
второй промежуточный слой, расположенный между внутренним и наружным слоями и дополнительно включающий
40-80 мас. % указанного компонента растворителя восстановителя,
10-35 мас. % указанного связующего компонента,
20-50 мас. % электролюминесцентного пигментного компонента,
указанный второй промежуточный слой предназначен для растекания после осаждения таким образом, что электролюминесцентный пигмент диспергируется в ровном и однородном слое при отверждении пленки с обеспечением эффекта равномерного свечения при возбуждении.
3. Нанесенное распылением конформное покрытие, содержащее:
обладающий собственной электропроводностью и по существу прозрачный наружный слой, содержащий
2-12 мас. % электропроводного компонента наружного слоя,
55-80 мас. % компонента растворителя восстановителя, который способствует осаждению и растеканию наружного слоя после осаждения, причем указанный компонент растворителя восстановителя содержит какое-либо одно или более из
толуола, ксилола, ацетона, нафты, уайт-спирита, метилэтилкетона, воды, этанола, изопропилового спирта, н-бутилового спирта, метанола, этилбензола, кумола, растворителя Solane, н-пропилацетата, метилацетата, метилциклогексана, п-трифторметилфенилхлорида и п-хлорбензотрифторида или другого летучего растворителя, обычно в соотношении 15-30 мас. % этанола, 15-25 мас. % метилацетата, 15-25 мас. % п-хлорбензотрифторида и 15-25 мас. % воды,
и 10-30% мас. % пленкообразующего связующего компонента, который образует пленку, которая растекается равномерно и стабильно при распылении на поверхность объекта,
указанный наружный слой имеет толщину в диапазоне от .0002" до .0006",
указанный наружный слой имеет удельное электрическое сопротивление меньше 2000 Ом/квадратный метр;
обладающий собственной электропроводностью внутренний слой, содержащий
40-75 мас. % указанного компонента растворителя восстановителя,
20-35 мас. % указанного связующего компонента,
20-50 мас. % электропроводного компонента внутреннего слоя
указанный внутренний слой имеет толщину в диапазоне от .0005" до .002";
указанный внутренний слой имеет удельное электрическое сопротивление меньше 20 Ом/квадратный метр;
первый промежуточный слой, расположенный между внутренним и наружным
слоями и дополнительно включающий
45-80 мас. % указанного компонента растворителя восстановителя,
10-35 мас. % указанного связующего компонента,
20-50 мас. % пигментного компонента с высокой диэлектрической проницаемостью, указанный пигментный компонент с высокой диэлектрической проницаемостью включает какое-либо одно или более из
титаната бария, титаната стронция, диоксида титана, цирконата титаната свинца, оксида тантала, оксида алюминия или другого твердого материала с высокой диэлектрической проницаемостью, указанный первый промежуточный слой имеет толщину в диапазоне от .0005" до .002",
указанный первый промежуточный слой предназначен для изоляции указанного наружного слоя от внутреннего слоя, при этом пленка промежуточного слоя растекается с образованием гладкой пленки, которая полностью покрывает внутренний слой, чтобы не допустить прямого электрического соединения между электропроводными слоями;
второй промежуточный слой, расположенный между внутренним и наружным слоями и дополнительно включающий
40-80 мас. % указанного компонента растворителя восстановителя,
10-35 мас. % указанного связующего компонента,
20-50 мас. % электролюминесцентного пигментного компонента, указанный электролюминесцентный пигментный компонент включает какое-либо одно или более из
люминофоров на основе легированного металлом сульфида цинка, люминофоров на основе легированного металлом селенида цинка, легированных металлом или естественных кристаллических оксидов, таких как
2
3
2
4
2
4
2
7
2
4
2
5
Cа0, ZnGa0, CaGa0, ZnSi0, ZnSi0, YSi0, и оксидных люминофоров на основе Sr, Ga, Ва и Eu в некоторых комбинациях, или других электролюминесцентных люминофоров,
указанный второй промежуточный слой предназначен для растекания после осаждения таким образом, что электролюминесцентный пигмент диспергируется в ровном и однородном слое при отверждении пленки с обеспечением эффекта равномерного свечения при возбуждении.
4. Нанесенное распылением конформное покрытие по п. 3, дополнительно включающее
указанный электропроводный компонент наружного слоя, представляющий собой
электропроводный пигментный компонент;
указанный электропроводный компонент внутреннего слоя, представляющий собой
обладающий собственной электропроводностью полимерный компонент.
5. Нанесенное распылением конформное покрытие по п. 4, дополнительно включающее
обладающий собственной электропроводностью полимерный компонент, представляющий собой PEDOT:PSS;
указанный электропроводный пигментный компонент, включающий какое-либо одно или более из
серебряных чешуек, серебряных нанопроволок, серебряных наночастиц, медных чешуек, медных нанопроволок, медных наночастиц, никелевых чешуек, никелевых нанопроволок, никелевых наночастиц, покрытых серебром медных чешуек, покрытых серебром медных нанопроволок, углеродных нанотрубок, графена, покрытых металлом частиц или других обладающих собственной электропроводностью частиц, обычно серебряных чешуек или покрытых серебром медных чешуек.
6. Нанесенное распылением конформное покрытие по п. 3, дополнительно включающее
указанный электропроводный компонент наружного слоя, представляющий собой
обладающий собственной электропроводностью полимерный компонент;
указанный электропроводный компонент внутреннего слоя, представляющий собой
электропроводный пигментный компонент.
7. Нанесенное распылением конформное покрытие по п. 6, дополнительно включающее
обладающий собственной электропроводностью полимерный компонент, представляющий собой PEDOT:PSS;
указанный электропроводный пигмент компонент, включающий какое-либо одно или более из
серебряных чешуек, серебряных нанопроволок, серебряных наночастиц, медных чешуек, медных нанопроволок, медных наночастиц, никелевых чешуек, никелевых нанопроволок, никелевых наночастиц, покрытых серебром медных чешуек, покрытых серебром медных нанопроволок, углеродных нанотрубок, графена, покрытых металлом частиц или других обладающих собственной электропроводностью частиц, обычно серебряных чешуек или покрытых серебром медных чешуек.
8. Нанесенное распылением конформное покрытие по п. 3, дополнительно включающее
пленкообразующий связующий компонент, который совместим с обладающим собственной электропроводностью полимерным компонентом;
компонент растворителя восстановителя, который функционально совместим с пленкообразующим связующим компонентом,
и обладающим собственной электропроводностью полимерным компонентом.
9. Нанесенное распылением конформное покрытие по п. 3, дополнительно включающее
наружный слой, дополнительно включающий 3-5 мас. % электропроводного компонента наружного слоя.
10. Нанесенное распылением конформное покрытие по п. 3, дополнительно включающее
наружный слой дополнительно включающий 70-75 мас. % компонента растворителя восстановителя.
11. Нанесенное распылением конформное покрытие по п. 3, дополнительно включающее
указанный связующий компонент указанного наружного слоя включает какое-либо одно или более из
акрилового связующего, полиуретана, винилового связующего, латекса, ацетобутирата целлюлозы или другой связующий материал, предпочтительно полиуретан или акриловое связующее.
12. Нанесенное распылением конформное покрытие по п. 3, дополнительно включающее
наружный слой дополнительно включающий
10-15 мас. % пленкообразующего связующего компонента.
13. Нанесенное распылением конформное покрытие по п. 3, дополнительно включающее
указанный наружный слой, имеющий толщину равную по существу .0005".
14. Нанесенное распылением конформное покрытие по п. 3, дополнительно включающее
указанный компонент растворителя восстановителя указанного внутреннего слоя, дополнительно включающий
50-70% н-бутилацетата и 30-50% ксилола.
15. Нанесенное распылением конформное покрытие по п. 3, дополнительно включающее
указанный компонент растворителя восстановителя для внутреннего слоя, дополнительно содержащий
50-70% метил ацетата и 30-50% ксилола.
16. Нанесенное распылением конформное покрытие по п. 3, дополнительно включающее
указанный обладающий собственной электропроводностью внутренний слой, дополнительно содержащий
55-65 мас. % указанного компонента растворителя восстановителя.
17. Нанесенное распылением конформное покрытие по п. 3, дополнительно включающее указанный внутренний слой, дополнительно содержащий 20-25 мас. % указанного связующего компонента.
18. Нанесенное распылением конформное покрытие по п. 3, дополнительно включающее
указанный связующий компонент указанного внутреннего слоя, дополнительно содержащий
акриловое связующее.
19. Нанесенное распылением конформное покрытие по п. 3, дополнительно включающее указанный связующий компонент указанного внутреннего слоя, дополнительно содержащий полиуретан.
20. Нанесенное распылением конформное покрытие по п. 3, дополнительно включающее
указанный внутренний слой, дополнительно содержащий
30-40 мас. % указанного электропроводного компонента внутреннего слоя.
21. Нанесенное распылением конформное покрытие по п. 3, дополнительно включающее  указанный внутренний слой, имеющий толщину равную по существу .001".
22. Нанесенное распылением конформное покрытие по п. 3, дополнительно включающее
указанный компонент растворителя восстановителя для первого промежуточного слоя, представляющий собой
50-70% н-бутилацетата и 30-50% ксилола.
23. Нанесенное распылением конформное покрытие по п. 3, дополнительно включающее
указанный компонент растворителя восстановителя указанного первого промежуточного слоя, представляющий собой
50-70% метилацетата и 30-50% ксилола.
24. Нанесенное распылением конформное покрытие по п. 3, дополнительно включающее
указанный первый промежуточный слой, дополнительно содержащий
60-65 мас. % указанного компонента растворителя восстановителя.
25. Нанесенное распылением конформное покрытие по п. 3, дополнительно включающее:
указанный первый промежуточный слой, дополнительно содержащий
15-20 мас. % указанного связующего компонента.
26. Нанесенное распылением конформное покрытие по п. 3, дополнительно включающее
указанный связующий компонент указанного первого промежуточного слоя, представляющий собой
акриловое связующее.
27. Нанесенное распылением конформное покрытие по п. 3, дополнительно включающее
указанный связующий компонент указанного первого промежуточного слоя, представляющий собой полиуретан.
28. Нанесенное распылением конформное покрытие по п. 3, дополнительно включающее
указанный первый промежуточный слой, дополнительно содержащий
35%-45 мас. % указанного пигментного компонента с высокой диэлектрической проницаемостью.
29. Нанесенное распылением конформное покрытие по п. 3, дополнительно включающее указанный первый промежуточный слой, имеющий толщину равную по существу .001".
30. Нанесенное распылением конформное покрытие по п. 3, дополнительно включающее
указанный компонент растворителя восстановителя указанного второго промежуточного слоя, представляющий собой
50-70% н-бутилацетата и 30-50% ксилола.
31. Нанесенное распылением конформное покрытие по п. 3, дополнительно включающее
указанный компонент растворителя восстановителя указанного второго промежуточного слоя, представляющий собой
50-70% метилацетата и 30-50% ксилола.
32. Нанесенное распылением конформное покрытие по п. 3, дополнительно включающее
указанный второй промежуточный слой, дополнительно содержащий
60-65 мас. % указанного компонента растворителя восстановителя.
33. Нанесенное распылением конформное покрытие по п. 3, дополнительно включающее:
указанный второй промежуточный слой, дополнительно содержащий
15-20 мас. % указанного связующего компонента.
34. Нанесенное распылением конформное покрытие по п. 3, дополнительно содержащее
указанный связующий компонент указанного второго промежуточного слоя, представляющий собой
акриловое связующее.
35. Нанесенное распылением конформное покрытие по п. 3, дополнительно включающее
указанный связующий компонент указанного второго промежуточного слоя, представляющий собой полиуретан.
36. Нанесенное распылением конформное покрытие по п. 3, дополнительно включающее
второй промежуточный слой, дополнительно содержащий
35-45 мас. % электролюминесцентного пигментного компонента.
37. Нанесенное распылением конформное покрытие по п. 3, дополнительно включающее
указанный электролюминесцентный пигментный компонент, имеющий толщину, равную по существу .002".
38. Нанесенное распылением конформное покрытие по п. 3, дополнительно включающее
указанный электролюминесцентный пигментный компонент указанного второго промежуточного слоя, имеющий толщину, равную по существу .002".
39. Нанесенное распылением конформное покрытие по п. 3, дополнительно включающее
указанный наружный слой, имеющий толщину в диапазоне от .001" до .002"
указанный наружный слой, имеющий удельное электрическое сопротивление меньше 100 Ом/квадратный метр.
40. Нанесенное распылением конформное покрытие по п. 3, дополнительно включающее
указанный внутренний слой, имеющий толщину в диапазоне от .0002" до .001"
указанный внутренний слой, имеющий удельное электрическое сопротивление меньше 2000 Ом/квадратный метр.
41. Нанесенное распылением конформное покрытие по п. 3, дополнительно включающее
указанный первый промежуточный слой, расположенный между внутренним слоем и вторым промежуточным слоем;
указанный второй промежуточный слой, расположенный между наружным слоем и первым промежуточным слоем.
42. Нанесенное распылением конформное покрытие по п. 3, дополнительно включающее
указанный первый промежуточный слой и указанный второй промежуточный слой смешаны для образования комбинированного промежуточного слоя и распыляются одновременно;
указанный комбинированный промежуточный слой содержит
40-80 мас. % указанного компонента растворителя восстановителя,
10-35 мас. % указанного связующего компонента,
10-30 мас. % электролюминесцентного пигментного компонента,
10-25 мас. % пигментного компонента с высокой диэлектрической проницаемостью,
указанный комбинированный промежуточный слой имеет толщину в диапазоне от .002" до .004",
указанный комбинированный промежуточный слой предназначен для растекания после осаждения таким образом, что электролюминесцентный пигмент диспергируется в ровном и однородном слое при отверждении пленки с обеспечением эффекта равномерного свечения при возбуждении, причем пленка промежуточного слоя растекается с образованием гладкой пленки, которая полностью покрывает внутренний слой, чтобы не допустить прямого электрического соединения между электропроводными слоями.
43. Нанесенное распылением конформное покрытие по п. 42, дополнительно включающее
указанный компонент растворителя восстановителя, представляющий собой
50-70% н-бутилацетата и 30-50% ксилола.
44. Нанесенное распылением конформное покрытие по п. 42, дополнительно включающее
указанный компонент растворителя восстановителя, представляющий собой
50-70% метилацетата и 30-50% ксилола.
45. Нанесенное распылением конформное покрытие по п. 42, дополнительно включающее
указанный комбинированный промежуточный слой, содержащий
60-65 мас. % указанного компонента растворителя восстановителя.
46. Нанесенное распылением конформное покрытие по п. 42, дополнительно включающее
указанный комбинированный промежуточный слой, содержащий
15-20 мас. % указанного компонента растворителя восстановителя.
47. Нанесенное распылением конформное покрытие по п. 42, дополнительно включающее
указанный компонент растворителя восстановителя указанного комбинированного промежуточного слоя, содержащий
акриловое связующее.
48. Нанесенное распылением конформное покрытие по п. 42, дополнительно включающее
указанный компонент растворителя восстановителя указанного комбинированного промежуточного слоя, содержащий
полиуретановое связующее.
49. Нанесенное распылением конформное покрытие по п. 42, дополнительно включающее
указанный комбинированный промежуточный слой, содержащий
15-25 мас. % электролюминесцентного пигментного компонента.
50. Нанесенное распылением конформное покрытие по п. 42, дополнительно включающее
указанный комбинированный промежуточный слой, содержащий
15-20 мас. % пигментного компонента с высокой диэлектрической проницаемостью.
51. Нанесенное распылением конформное покрытие по п. 42, дополнительно включающее
указанный комбинированный промежуточный слой, имеющий толщину равную по существу .002".
52. Нанесенное распылением конформное покрытие по п. 3, в котором указанные слои наносят посредством распыления в малом объеме при высоком
давлении, при этом каждое покрытие распыляют сжатым воздухом и осаждают таким образом на конформную подложку, а затем после осаждения покрытие растекается для достижения заданной толщины пленки.
53. Нанесенное распылением конформное покрытие по п. 3, в котором указанные слои наносят способом аэрозольного распыления, при этом каждое покрытие распыляют внутри контейнера посредством пропеллента и осаждают таким образом на конформную подложку, а затем после осаждения покрытие растекается для достижения заданной толщины пленки.
54. Нанесенное распылением конформное покрытие по п. 53, в котором указанный пропеллент внутри контейнера представляет собой пропан.
55. Нанесенное распылением конформное покрытие по п. 3, в котором указанные слои наносят способом электростатического распыления, при этом
каждое покрытие распыляют сжатым воздухом и осаждают таким образом на заряженную поверхность конформной подложки, а затем после осаждения покрытие растекается для достижения заданной толщины пленки.